(57)【要約】【課題】ヒドラジン類を改質する際に、アンモニアの発生を抑制し、ヒドラジン類を水素に効率的に改質することができるヒドラジン分解触媒、および、そのヒドラジン分解触媒を充填した改質器を備える燃料電池システムを提供すること。【解決手段】ヒドラジン分解触媒は、担体に、ニッケルおよびモリブデン、および／または、それらの合金が担持されている。ニッケルの含有割合は、ニッケルとモリブデンとの総モルに対して、５０モル％を超過し、７５モル％未満である。【選択図】図１
2019111468.tif 000002
【特許請求の範囲】
【請求項１】
担体に、ニッケルおよびモリブデン、および／または、それらの合金が担持され、
ニッケルの含有割合が、ニッケルとモリブデンとの総モルに対して、５０モル％を超過し、７５モル％未満であることを特徴とする、ヒドラジン分解触媒。
【請求項２】
ヒドラジン類を水素に改質する改質器と、前記水素が供給される燃料電池とを備える燃料電池システムであって、
前記改質器には、請求項１に記載のヒドラジン分解触媒が充填されていることを特徴とする、燃料電池システム。
【発明の詳細な説明】
【技術分野】
【０００１】
本発明は、ヒドラジン分解触媒および燃料電池システムに関し、詳しくは、ヒドラジン分解触媒、および、ヒドラジン分解触媒を充填した改質器を備える燃料電池システムに関する。
【背景技術】
【０００２】
燃料電池システムにおいて、燃料電池に供給される燃料を水素に改質するための改質器が、知られている。
【０００３】
このような改質器には、燃料の種類に応じた分解触媒が充填されており、とりわけ、燃料がヒドラジン類である場合には、分解触媒として、ヒドラジン分解触媒が充填されている。
【０００４】
ヒドラジン分解触媒として、例えば、アルミナ担体に、ニッケルが担持された触媒が、提案されている（例えば、非特許文献１参照）。
【先行技術文献】
【非特許文献】
【０００５】
【非特許文献１】Ｐｒｏｃｅｄｉａ  Ｍａｔｅｒｉａｌｓ  Ｓｃｉｅｎｃｅ、２０１５年、１１、７４９−７５３
【発明の概要】
【発明が解決しようとする課題】
【０００６】
一方、非特許文献１の触媒を用いると、副反応として、アンモニアが発生する場合がある。このような副反応が生じると、ヒドラジン類を水素に効率的に改質することができないという不具合がある。
【０００７】
本発明は、ヒドラジン類を改質する際に、アンモニアの発生を抑制し、ヒドラジン類を水素に効率的に改質することができるヒドラジン分解触媒、および、そのヒドラジン分解触媒を充填した改質器を備える燃料電池システムを提供することにある。
【課題を解決するための手段】
【０００８】
本発明[１]は、担体に、ニッケルおよびモリブデン、および／または、それらの合金が担持され、ニッケルの含有割合が、ニッケルとモリブデンとの総モルに対して、５０モル％を超過し、７５モル％未満である、ヒドラジン分解触媒である。
【０００９】
本発明[２]は、ヒドラジン類を水素に改質する改質器と、前記水素が供給される燃料電池とを備える燃料電池システムであって、前記改質器には、上記[１]に記載のヒドラジン分解触媒が充填されている、燃料電池システムを含んでいる。
【発明の効果】
【００１０】
本発明のヒドラジン分解触媒は、担体に、ニッケルおよびモリブデン、および／または、それらの合金が担持され、ニッケルの含有割合が、ニッケルとモリブデンとの総モルに対して、特定範囲である。そのため、ヒドラジン類を改質する際に、アンモニアの発生を抑制し、ヒドラジン類を水素に効率的に改質することができる。
【００１１】
本発明の燃料電池システムは、本発明のヒドラジン分解触媒を充填した改質器を備えるため、改質器においてヒドラジン類を改質する際に、アンモニアの発生を抑制し、ヒドラジン類を水素に効率的に改質することができる。
【図面の簡単な説明】
【００１２】
【図１】図１は、本発明の燃料電池システムの一実施形態を示す概略構成図である。
【図２】図２は、選択性試験の結果を示すグラフである。
【発明を実施するための形態】
【００１３】
本発明のヒドラジン分解触媒では、担体に、ニッケルおよびモリブデン、および／または、それらの合金が担持されている。
【００１４】
担体としては、例えば、カーボン（例えば、ケッチェンブラックなど）などの多孔質物質が挙げられる。
【００１５】
これらの担体は、単独使用または２種類以上併用することができる。
【００１６】
そして、担体には、ニッケルおよびモリブデン、および／または、それらの合金が担持されており、好ましくは、ニッケルおよびモリブデンの合金が担持されており、より好ましくは、ニッケルおよびモリブデンの合金のみが担持されている。
【００１７】
担体に、ニッケルおよびモリブデン、および／または、それらの合金を担持させる方法としては、例えば、一括焼成法、物理混合法などが挙げられる。
【００１８】
一括焼成法では、まず、担体を溶剤に分散させた分散液を調製する。
【００１９】
溶剤としては、特に制限されず、例えば、水、アルコール類（例えば、２−プロパノールなど）、エーテル類（例えば、テトラヒドロフラン（ＴＨＦ）など）、ケトン類、エステル類、脂肪族炭化水素類、芳香族炭化水素類などが挙げられる。
【００２０】
これらの溶剤は、単独使用または２種類以上併用することができる。
【００２１】
溶剤として、好ましくは、水が挙げられる。
【００２２】
次いで、上記した分散液に、ニッケル塩およびモリブデン塩とを配合する。
【００２３】
ニッケル塩としては、例えば、ニッケルの無機金属塩、ニッケルの有機金属塩などが挙げられる。
【００２４】
ニッケルの無機金属塩としては、例えば、硫酸塩、硝酸塩、リン酸塩などの無機酸塩、例えば、塩化物、アンモニウム塩などが挙げられる。
【００２５】
ニッケルの有機金属塩としては、例えば、酢酸塩、プロピオン酸塩などのニッケルのカルボン酸塩、例えば、下記一般式（１）で示されるβ−ジケトン化合物またはβ−ケトエステル化合物、および／または、下記一般式（２）で示されるβ−ジカルボン酸エステル化合物から形成されるニッケルの金属キレート錯体などが挙げられる。
【００２６】
Ｒ１ＣＯＣＨＲ３ＣＯＲ２            （１）
（式中、Ｒ１は、炭素数１〜６のアルキル基、炭素数１〜６のフルオロアルキル基またはアリール基を示し、Ｒ２は、炭素数１〜６のアルキル基、炭素数１〜６のフルオロアルキル基、アリール基または炭素数１〜４のアルコキシ基を示し、Ｒ３は、水素原子または炭素数１〜４のアルキル基を示す。）
Ｒ５ＣＨ（ＣＯＲ４）２              （２）
（式中、Ｒ４は、炭素数１〜６のアルキル基を示し、Ｒ５は、水素原子または炭素数１〜４のアルキル基を示す。）
上記一般式（１）および上記一般式（２）中、Ｒ１、Ｒ２およびＲ４の炭素数１〜６のアルキル基としては、例えば、メチル、エチル、プロピル、イソプロピル、ｎ−ブチル、ｓ−ブチル、ｔ−ブチル、ｔ−アミル、ｔ−ヘキシルなどが挙げられる。また、Ｒ３およびＲ５の炭素数１〜４のアルキル基としては、例えば、メチル、エチル、プロピル、イソプロピル、ｎ−ブチル、ｓ−ブチル、ｔ−ブチルなどが挙げられる。
【００２７】
上記一般式（１）中、Ｒ１およびＲ２の炭素数１〜６のフルオロアルキル基としては、例えば、トリフルオロメチルなどが挙げられる。また、Ｒ１およびＲ２のアリール基としては、例えば、フェニルが挙げられる。また、Ｒ１の炭素数１〜４のアルコキシ基としては、例えば、メトキシ、エトキシ、プロポキシ、イソプロポキシ、ｎ−ブトキシ、ｓ−ブトキシ、ｔ−ブトキシなどが挙げられる。
【００２８】
β−ジケトン化合物は、より具体的には、例えば、２，４−ペンタンジオン、２，４−ヘキサンジオン、２，２−ジメチル−３，５−ヘキサンジオン、１−フェニル−１，３−ブタンジオン、１−トリフルオロメチル−１，３−ブタンジオン、ヘキサフルオロアセチルアセトン、１，３−ジフェニル−１，３−プロパンジオン、ジピバロイルメタンなどが挙げられる。
【００２９】
また、β−ケトエステル化合物は、より具体的には、例えば、メチルアセトアセテート、エチルアセトアセテート、ｔ−ブチルアセトアセテートなどが挙げられる。
【００３０】
また、β−ジカルボン酸エステル化合物は、より具体的には、例えば、マロン酸ジメチル、マロン酸ジエチルなどが挙げられる。
【００３１】
これらのニッケル塩は、単独使用または２種類以上併用することができる。
【００３２】
ニッケル塩として、好ましくは、ニッケルの無機金属塩、より好ましくは、ニッケルの無機酸塩、さらに好ましくは、ニッケルの硝酸塩が挙げられる。
【００３３】
また、ニッケル塩は、必要により、上記した溶剤で溶解することもできる。
【００３４】
モリブデン塩としては、例えば、モリブデンの無機金属塩、モリブデンの有機金属塩などが挙げられる。
【００３５】
モリブデンの無機金属塩としては、例えば、硫酸塩、硝酸塩、リン酸塩などの無機酸塩、例えば、塩化物、アンモニウム塩などが挙げられる。
【００３６】
モリブデンの有機金属塩としては、例えば、酢酸塩、プロピオン酸塩などから形成されるモリブデンのカルボン酸塩、例えば、上記一般式（１）で示されるβ−ジケトン化合物またはβ−ケトエステル化合物、および／または、上記一般式（２）で示されるβ−ジカルボン酸エステル化合物から形成されるモリブデンの金属キレート錯体などが挙げられる。
【００３７】
これらのモリブデン塩は、単独使用または２種類以上併用することができる。
【００３８】
モリブデン塩として、好ましくは、モリブデンの無機金属塩、より好ましくは、モリブデンのアンモニウム塩が挙げられる。
【００３９】
また、モリブデン塩は、必要により、上記した溶剤で溶解することもできる。
【００４０】
上記した分散液に、ニッケル塩およびモリブデン塩とを配合する方法としては、特に制限されず、例えば、まず、上記した分散液に、ニッケル塩を配合し、その後、これにモリブデン塩を配合し撹拌する方法、例えば、まず、上記した分散液に、モリブデン塩を配合し、その後、これにニッケル塩を配合し撹拌する方法、例えば、まず、ニッケル塩およびモリブデン塩を混合し、その後、これに分散液を配合し撹拌する方法などが挙げられる。
【００４１】
撹拌は、例えば、２０℃以上、好ましくは、２５℃以上、また、例えば、４０℃以下おいて、例えば、１２時間以上、好ましくは、２０時間以上、また、例えば、４８時間以下、好ましくは、３０時間以下の条件で実施される。
【００４２】
混合液（ニッケル塩と、モリブデン塩と、担体と、溶剤との混合物）において、ニッケル塩の濃度は、例えば、０．０００１ｍｏｌ／Ｌ以上、好ましくは、０．０１ｍｏｌ／Ｌ以上であり、また、例えば、１．０ｍｏｌ／Ｌ以下、好ましくは、０．２ｍｏｌ／Ｌ以下である。
【００４３】
また、混合液（ニッケル塩と、モリブデン塩と、担体と、溶剤との混合物）において、モリブデン塩の濃度は、例えば、０．０００１ｍｏｌ／Ｌ以上、好ましくは、０．０１ｍｏｌ／Ｌ以上であり、また、例えば、１．０ｍｏｌ／Ｌ以下、好ましくは、０．１ｍｏｌ／Ｌ以下である。
【００４４】
混合液（ニッケル塩と、モリブデン塩と、担体と、溶剤との混合物）において、担体の濃度は、例えば、０．０００１ｍｏｌ／Ｌ以上、好ましくは、０．０１ｍｏｌ／Ｌ以上であり、また、例えば、１０ｍｏｌ／Ｌ以下、好ましくは、５ｍｏｌ／Ｌ以下である。
【００４５】
また、混合液（ニッケル塩と、モリブデン塩と、担体と、溶剤との混合物）において、ニッケル塩とモリブデン塩と担体との総量に対して、ニッケル塩とモリブデン塩との総量は、例えば、３０質量％以上、好ましくは、４０質量％以上であり、また、例えば、７０質量％以下、好ましくは、６０質量％以下である。
【００４６】
次いで、上記の混合液を必要によりろ過して、上記の混合液から溶剤を除去し、その後、ろ物を乾燥させる。
【００４７】
乾燥条件として、乾燥温度は、例えば、７０℃以上、好ましくは、９０℃以上、また、例えば、１２０℃以下であり、また、乾燥時間は、例えば、６時間以上であり、また、例えば、１００時間以下、好ましくは、５０時間以下、より好ましくは、１２時間以下である。
【００４８】
次いで、得られた乾燥物を、不活性ガス雰囲気下（例えば、窒素、アルゴンなど）にて、焼成する。
【００４９】
焼成条件として、焼成温度は、例えば、４００℃以上、好ましくは、５００℃以上、また、例えば、８００℃以下、好ましくは、７００℃であり、また、焼成時間は、例えば、０．５時間以上、好ましくは、１時間以上であり、また、例えば、１２時間以下、好ましくは、６時間以下、より好ましくは、４時間以下、さらに好ましくは、３時間以下である。
【００５０】
これにより、担体に、ニッケルおよびモリブデンが担持される。
【００５１】
また、上記の焼成により、ニッケルおよびモリブデンの全部または一部が合金化し、ニッケルおよびモリブデンの合金が得られる場合がある。このような場合には、担体に、ニッケルおよびモリブデンの合金が担持される。
【００５２】
つまり、上記の焼成によって、担体に、ニッケルおよびモリブデン、および／または、それらの合金を担持させたヒドラジン分解触媒が得られる。換言すれば、担体に、ニッケルとモリブデンとを担持させたヒドラジン分解触媒、または、担体に、ニッケルとモリブデンとニッケルおよびモリブデンの合金とを担持させたヒドラジン分解触媒、または、担体に、ニッケルおよびモリブデンの合金を担持させたヒドラジン分解触媒が得られる。好ましくは、担体に、ニッケルおよびモリブデンの合金を担持させたヒドラジン分解触媒が挙げられる。なお、このようなヒドラジン分解触媒は、焼成条件によって適宜選択される。
【００５３】
物理混合法では、例えば、ニッケルが担持された担体（モリブデンが担持されていない担体）と、モリブデンが担持された担体（ニッケルが担持されていない担体）とを、上記した方法でそれぞれ調製し、これらを混合する。
【００５４】
なお、担体に、ニッケルを担持させる方法、および、担体に、モリブデンを担持させる方法は、上記した方法に準じる。
【００５５】
混合方法としては、特に制限されず、例えば、乾式混合、湿式混合などの公知の物理混合方法が挙げられる。
【００５６】
これにより、担体に、ニッケルおよびモリブデン、および／または、それらの合金を担持させたヒドラジン分解触媒が得られる。
【００５７】
そして、このようにして得られたヒドラジン分解触媒において、ニッケルの含有割合は、ニッケルとモリブデンとの総モルに対して、５０モル％を超過し、好ましくは、５１モル％以上、より好ましくは、５５モル％以上、さらに好ましくは、６０モル％以上、とりわけ好ましくは、６４モル％以上であり、また、７５モル％未満、好ましくは、７４モル％以下、より好ましくは、７０モル％以下、さらに好ましくは、６８モル％以下である。
【００５８】
ニッケルの含有割合が、上記した範囲内であれば、後述するように、ヒドラジン類を改質する際に、アンモニアの発生を抑制し、ヒドラジン類を水素に効率的に改質することができる。
【００５９】
一方、ニッケルの含有割合が、上記した範囲外であれば、ヒドラジン類を改質する際に、アンモニアの発生を抑制できず、ヒドラジン類を水素に効率的に改質することができない。
【００６０】
また、モリブデンの含有割合は、ニッケルとモリブデンとの総モルに対して、例えば、２５モル％以上、好ましくは、２６モル％以上、より好ましくは、３０モル％以上、さらに好ましくは、３２モル％以上であり、また、例えば、５０モル％以下、好ましくは、４９モル％以下、より好ましくは、４５モル％以下、さらに好ましくは、４０モル％以下、とりわけ好ましくは、３６モル％以下である。
【００６１】
モリブデンの含有割合が、上記した範囲内であれば、後述するように、ヒドラジン類を改質する際に、アンモニアの発生を抑制し、ヒドラジン類を水素に効率的に改質することができる。
【００６２】
また、ニッケルおよびモリブデンの含有割合は、担体とニッケルとモリブデンとの総量に対して、例えば、３０質量％以上、好ましくは、４０質量％以上であり、また、好ましくは、７０質量％以下、好ましくは、６０質量％以下である。
【００６３】
そして、本発明の燃料電池システムは、本発明のヒドラジン分解触媒を充填した改質器を備えている。
【００６４】
以下、本発明の燃料電池システムの一実施形態を図１を参照して詳述する。
【００６５】
図１において、燃料電池システム１８は、ヒドラジン類を水素に改質する改質器１５と、水素が供給される燃料電池１とを備えている。
【００６６】
改質器１５は、ヒドラジン類を水素に改質するための装置である。
【００６７】
改質器１５は、例えば、中空の容器からなり、燃料（後述）を改質器１５に流入させるための流入口１６と、改質器１５において改質することにより得られた水素（後述）を、改質器１５から流出させ、燃料側流路７（後述）に供給するための流出口１７とを備えている。また、改質器１５は、改質器１５において改質することにより得られた窒素（後述）を排気するための配管（図示せず）を備えている。
【００６８】
改質器１５における容器には、上記のヒドラジン分解触媒が充填されている。
【００６９】
流入口１６には、燃料（後述）を貯留した燃料タンク（図示せず）が接続されている。
【００７０】
流出口１７には、供給口９（後述）の上流側端部が接続されている。
【００７１】
燃料タンク（図示せず）には、燃料として、ヒドラジン類が貯留されている。
【００７２】
ヒドラジン類としては、例えば、ヒドラジン（ＮＨ２ＮＨ２）、水加ヒドラジン（ＮＨ２ＮＨ２・Ｈ２Ｏ）、炭酸ヒドラジン（（ＮＨ２ＮＨ２）２ＣＯ２）、硫酸ヒドラジン（ＮＨ２ＮＨ２・Ｈ２ＳＯ４）、モノメチルヒドラジン（ＣＨ３ＮＨＮＨ２）、ジメチルヒドラジン（（ＣＨ３）２ＮＮＨ２、ＣＨ３ＮＨＮＨＣＨ３）、カルボンヒドラジド（（ＮＨＮＨ２）２ＣＯ）などが挙げられる。
【００７３】
燃料電池１は、水素が供給されることで、発電する燃料電池であれば、特に制限されず、例えば、アルカリ形（ＡＦＣ）、固体高分子形（ＰＥＦＣ）、リン酸形（ＰＡＦＣ）、溶融炭酸塩形（ＭＣＦＣ）、固体電解質形（ＳＯＦＣ）などの公知の燃料電池が挙げられる。以下では、燃料電池１を固体高分子形燃料電池として、その構成を説明する。
【００７４】
図１において、燃料電池セルＳを備えており、燃料電池セルＳは、燃料側電極２、酸素側電極３および電解質層４を備え、燃料側電極２および酸素側電極３が、それらの間に電解質層４を挟んで、対向配置されている。換言すれば、燃料電池セルＳは、電解質層４と、電解質層４を挟んで対向配置される燃料側電極２および酸素側電極３とを備えている。
【００７５】
燃料側電極２は、電解質層４の一方の面に対向接触されている。燃料側電極２の材料としては、特に制限されず、例えば、触媒が担持された多孔質担体などが挙げられる。
【００７６】
多孔質担体としては、特に制限されず、例えば、カーボンなどの撥水性担体が挙げられる。
【００７７】
触媒としては、後述する電解質層４の種類に応じた触媒が選択され、例えば、電解質層４がプロトン交換膜（後述）である場合には、後述する反応式（２）で示される反応において触媒として作用する触媒であれば、特に制限されず、例えば、白金族元素（Ｒｕ、Ｒｈ、Ｐｄ、Ｏｓ、Ｉｒ、Ｐｔ）などが挙げられる。また、電解質層４がアニオン交換膜（後述）である場合には、後述する反応式（４）で示される反応において触媒として作用する触媒であれば、特に制限されず、例えば、白金族元素（Ｒｕ、Ｒｈ、Ｐｄ、Ｏｓ、Ｉｒ、Ｐｔ）、鉄族元素（Ｆｅ、Ｃｏ、Ｎｉ）などの周期表第８〜１０（ＶＩＩＩ）族元素や、例えば、Ｃｕ、Ａｇ、Ａｕなどの周期表第１１（ＩＢ）族元素など、さらには、これらの組み合わせなどが挙げられる。
【００７８】
一方、酸素側電極３は、電解質層４の他方の面に対向接触されている。酸素側電極３の材料としては、特に制限されず、例えば、燃料側電極２の材料として例示した、触媒が担持された多孔質担体などが挙げられる。
【００７９】
詳しくは、触媒としては、後述する電解質層４の種類に応じた触媒が選択され、例えば、電解質層４がプロトン交換膜（後述）である場合には、後述する反応式（３）で示される反応において触媒として作用する触媒であれば、特に制限されず、例えば、白金族元素（Ｒｕ、Ｒｈ、Ｐｄ、Ｏｓ、Ｉｒ、Ｐｔ）などが挙げられる。また、電解質層４がアニオン交換膜（後述）である場合には、後述する反応式（５）で示される反応において触媒として作用する触媒であれば、特に制限されず、例えば、白金族元素（Ｒｕ、Ｒｈ、Ｐｄ、Ｏｓ、Ｉｒ、Ｐｔ）、鉄族元素（Ｆｅ、Ｃｏ、Ｎｉ）などの周期表第８〜１０（ＶＩＩＩ）族元素や、例えば、Ｃｕ、Ａｇ、Ａｕなどの周期表第１１（ＩＢ）族元素など、さらには、これらの組み合わせなどが挙げられる。
【００８０】
電解質層４としては、例えば、プロトン交換膜やアニオン交換膜などの固体高分子膜が挙げられる。
【００８１】
プロトン交換膜としては、その内部をプロトンが移動できる膜であれば、特に制限されず、例えば、パーフルオロスルホン酸膜が挙げられる。
【００８２】
一方、アニオン交換膜としては、その内部をアニオン（とりわけ、水酸化物イオン（ＯＨ−））が移動できる膜であれば、特に制限されず、例えば、４級アンモニウム基、ピリジニウム基などのアニオン交換基を有する固体高分子膜（アニオン交換樹脂）が挙げられる。
【００８３】
燃料電池セルＳは、さらに、燃料供給部材５および酸素供給部材６を備えている。燃料供給部材５は、ガス不透過性の導電性部材からなり、その一方の面が、燃料側電極２に対向接触されている。そして、この燃料供給部材５には、燃料側電極２の全体に、後述する、ヒドラジン類を改質器１５によって改質することにより得られた水素を接触させるための燃料側流路７が、一方の面から凹む葛折状の溝として形成されている。なお、この燃料側流路７は、その上流側端部および下流側端部に、燃料供給部材５を貫通する供給口９および排出口８がそれぞれ連続して形成されている。
【００８４】
また、酸素供給部材６も、燃料供給部材５と同様に、ガス不透過性の導電性部材からなり、その一方の面が、酸素側電極３に対向接触されている。そして、この酸素供給部材６にも、酸素側電極３の全体に酸素（空気）を接触させるための酸素側流路１０が、一方の面から凹む葛折状の溝として形成されている。なお、この酸素側流路１０にも、その上流側端部および下流側端部に、酸素供給部材６を貫通する供給口１１および排出口１２がそれぞれ連続して形成されている。
【００８５】
また、図示しないが、燃料電池１においては、必要に応じて、燃料供給部材５と燃料側電極２との間、および、酸素供給部材６と酸素側電極３との間に、公知のガス拡散層を積層することができる。
【００８６】
そして、この燃料電池１は、実際には、上記した燃料電池セルＳが、複数積層されるスタック構造として形成される。そのため、燃料供給部材５および酸素供給部材６は、実際には、両面に燃料側流路７および酸素側流路１０が形成されるセパレータとして構成される。
【００８７】
なお、図示しないが、この燃料電池１には、導電性材料によって形成される集電板が備えられており、集電板に備えられた端子から燃料電池１で発生した起電力を外部に取り出すことができるように構成されている。
【００８８】
また、試験的（モデル的）には、この燃料電池セルＳの燃料供給部材５と酸素供給部材６とを外部回路１３によって接続し、その外部回路１３に電圧計１４を介在させて、発生する電圧を計測することもできる。
【００８９】
そして、この燃料電池１には、燃料としてのヒドラジン類が改質器１５を経由して、燃料供給部材５の燃料側流路７に供給される。
【００９０】
詳しくは、まず、燃料タンク（図示せず）から、改質器１５に燃料としてのヒドラジン類を供給すると、ヒドラジン類は、水素および窒素に改質される。例えば、ヒドラジン類がヒドラジンである場合には、次の反応式（１）で表すように、ヒドラジンを水素および窒素に改質することができる。
（１）        ＮＨ２ＮＨ２→  Ｎ２＋２Ｈ２ 
次いで、上記の改質により得られた水素（Ｈ２）が、燃料供給部材５の燃料側流路７に供給される。
【００９１】
そして、酸素供給部材６の酸素側流路１０に酸素（空気）を供給しつつ、燃料供給部材５の燃料側流路７に、上記の改質により得られた水素を供給すれば、電気化学反応が起こり、燃料側電極２と酸素側電極３との間に起電力が発生する。
【００９２】
例えば、電解質層４としてプロトン交換膜が用いられる場合には、燃料側流路７に上記の改質により得られた水素が供給されると、水素が燃料側電極２に供給され、燃料側電極２において、次の反応式（２）に示されるように、水素ガス中の水素の酸化反応が起こり、プロトン（Ｈ＋）および電子（ｅ−）が生成する。
（２）        ２Ｈ２→４Ｈ＋＋４ｅ− 
生成したプロトンは、電解質層４を通って酸素側電極３に移動する。一方、電子は、外部回路１３を通って酸素側電極３に移動する。
【００９３】
そして、プロトンおよび電子が酸素側電極３に到達すると、酸素側電極３において、次の反応式（３）に示されるように、酸素側流路１０を介して酸素側電極３に供給された空気中の酸素の還元反応が起こる。
（３）        ２Ｏ２＋４Ｈ＋＋４ｅ−→２Ｈ２Ｏ  
このように、外部回路１３を介して、燃料側電極２と酸素側電極３との間で電子が授受されることによって、起電力が発生して酸素側電極３から燃料側電極２へと電流が流れ、電圧を得ることができる。
【００９４】
また、例えば、電解質層４としてアニオン交換膜が用いられる場合には、酸素側電極３においては、次の反応式（４）に示されるように、次に述べるように、燃料側電極２で発生し、外部回路１３を介して移動する電子（ｅ−）と、水（Ｈ２Ｏ）と、酸素（Ｏ２）とが反応して、水酸化物イオン（ＯＨ−）を生成する。
（４）      Ｏ２＋２Ｈ２Ｏ＋４ｅ−→４ＯＨ− 
そして、生成した水酸化物イオン（ＯＨ−）は、アニオン交換膜からなる電解質層４を、酸素側電極３から燃料側電極２へ移動する。そして、燃料側電極２においては、次の反応式（５）に示されるように、電解質層４を通過した水酸化物イオン（ＯＨ−）と、上記の改質により得られた水素（Ｈ２）とが反応して、電子（ｅ−）が生成する。
（５）      Ｈ２＋２ＯＨ−→２Ｈ２Ｏ＋２ｅ− 
このように、外部回路１３を介して、燃料側電極２と酸素側電極３との間で電子が授受されることによって、起電力が発生して酸素側電極３から燃料側電極２へと電流が流れ、電圧を得ることができる。
【００９５】
一方、上記の改質では、次の反応式（６）で表すように、アンモニアを発生する副反応が生じる場合がある。
（６）      ２Ｎ２Ｈ４＋Ｏ２→Ｎ２＋２ＮＨ３＋２Ｈ２Ｏ  
しかし、この燃料電池１は、上記したヒドラジン分解触媒を充填した改質器１５を備えている。
【００９６】
そのため、アンモニアの発生を抑制し、ヒドラジン類を水素に効率的に改質することができる。
【００９７】
なお、この燃料電池１の運転条件は、特に限定されず、公知の運転条件として設定される。
【００９８】
以上、本発明の実施形態について説明したが、本発明の実施形態は、これに限定されるものではなく、本発明の要旨を変更しない範囲で、適宜設計を変形することができる。
【００９９】
本発明の燃料電池システムの用途としては、例えば、自動車、船舶、航空機などにおける駆動用モータの電源や、携帯電話機などの通信端末における電源などが挙げられる。
【実施例】
【０１００】
以下に実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。なお、「部」および「％」は、特に言及がない限り、質量基準である。
１．ヒドラジン分解触媒の調製
実施例１（モリブデンおよびニッケルの総モル数に対して、ニッケルの含有割合が、６６．７モル％）
カーボン（ケッチェンブラック、商品名：ＥＣＰ６００ＪＤ、ライオン社製）０．５ｇを、０．４Ｌの純水に分散させ、分散液を得た。次いで、その分散液に、ニッケルの硝酸塩（Ｎｉ（ＮＯ３）２・６Ｈ２Ｏ）と、モリブデンのアンモニウム塩（ＮＨ４）６Ｍｏ７Ｏ２４・Ｈ２Ｏとを、ニッケルとモリブデンとの原子数比率（ニッケル：モリブデン）が２：１となり、カーボン、ニッケルおよびモリブデンの総質量に対してニッケルおよびモリブデンの総量が５０質量％になるように配合して、２４時間撹拌し、混合液を得た。次いで、この混合液を、ろ過し、ろ物を純水で洗浄した後、１００℃で１０時間乾燥させた。その後、得られた乾燥物を、アルゴン雰囲気下で６００℃、２時間焼成した。
【０１０１】
これにより、カーボンに、ニッケルおよびモリブデンの合金を担持させたヒドラジン分解触媒を調製した。
【０１０２】
ニッケルおよびモリブデンの合金において、ニッケルの含有割合は、モリブデンおよびニッケルの総モル数に対して、６６．７モル％であり、モリブデンの含有割合は、モリブデンおよびニッケルの総モル数に対して、３３．３モル％であった。
【０１０３】
比較例１（モリブデンおよびニッケルの総モル数に対して、ニッケルの含有割合が、７５．０モル％）
分散液に、ニッケルの硝酸塩（Ｎｉ（ＮＯ３）２・６Ｈ２Ｏ）と、モリブデンのアンモニウム塩（ＮＨ４）６Ｍｏ７Ｏ２４・Ｈ２Ｏとを、ニッケルとモリブデンとの原子数比率（ニッケル：モリブデン）が３：１となるように配合した以外は、実施例１と同様にして、ヒドラジン分解触媒を得た。
【０１０４】
なお、ニッケルおよびモリブデンの合金において、ニッケルの含有割合は、モリブデンおよびニッケルの総モル数に対して、７５．０モル％であり、モリブデンの含有割合は、モリブデンおよびニッケルの総モル数に対して、２５．０モル％であった。
【０１０５】
比較例２（モリブデンおよびニッケルの総モル数に対して、ニッケルの含有割合が、５０モル％）
分散液に、ニッケルの硝酸塩（Ｎｉ（ＮＯ３）２・６Ｈ２Ｏ）と、モリブデンのアンモニウム塩（ＮＨ４）６Ｍｏ７Ｏ２４・Ｈ２Ｏとを、ニッケルとモリブデンとの原子数比率（ニッケル：モリブデン）が１：１となるように配合した以外は、実施例１と同様にして、ヒドラジン分解触媒を得た。
【０１０６】
なお、ニッケルおよびモリブデンの合金において、ニッケルの含有割合は、モリブデンおよびニッケルの総モル数に対して、５０．０モル％であり、モリブデンの含有割合は、モリブデンおよびニッケルの総モル数に対して、５０．０モル％であった。
【０１０７】
比較例３
アルミナ（Ａｌ２Ｏ３）を純水に分散させ、分散液を得た。次いで、その分散液に、ニッケルの硝酸塩（Ｎｉ（ＮＯ３）２・６Ｈ２Ｏ）を、アルミナとニッケルの総質量に対してニッケルの総量が１５質量％になるように配合して、混合液を得た。次いで、この混合液を、１２０℃で１２時間乾燥させた。その後、得られた乾燥物を、エア雰囲気下で５５０℃、２時間焼成した。さらに水素雰囲気下で５５０℃、２時間還元して、ヒドラジン分解触媒を得た。
２．評価
（選択性試験）
実施例および各比較例のヒドラジン分解触媒５０ｍｇを、４ｍＬの燃料（０．５ｍｏｌ／ＬのＫＯＨおよび０．５ｍｏｌ／Ｌの水加ヒドラジンを含む。）に添加した。
【０１０８】
次いで、燃料の温度を５０℃に調整して、スターラーにより撹拌した（１５０ｒｐｍ）。次いで、燃料から発生する気体を採集し、その気体を１ｍｏｌ／Ｌの塩酸７０ｍＬに通過させた。これにより、気体中のアンモニアを除去した。
【０１０９】
その後、塩酸を通過させた気体を水上置換法によりトラップし、ガスクロマトグラフィーにより解析した。ガスクロマトグラフィーの解析結果から、ヒドラジンの分解反応において、ヒドラジンが窒素、水素、アンモニアに改質される選択性を算出した。
【０１１０】
その結果を図２に示す。
【符号の説明】
【０１１１】
１      燃料電池
１５    改質器
１８    燃料電池システム
【図１】
2019111468.tif 000003
【図２】
2019111468.tif 000004